Brevet FR3051473A1 (20171124)
REVENDICATIONS1. Composite (P1, P2) comprenant : au moins un élément de renfort (10), une couche adhésive (14) réalisée dans une composition adhésive et revêtant l'élément de renfort (10), une couche élastomérique de liaison (16) réalisée dans une composition élastomérique de liaison et revêtant directement la couche adhésive (14), un corps élastomérique (20) réalisé dans une matrice élastomérique et dans lequel est noyé l'élément de renfort (10) revêtu de la couche adhésive (14) et de la couche élastomérique de liaison (16), le composite (P1, P2) étant caractérisé en ce que la composition adhésive comporte au moins une résine phénol-aldéhyde à base: d'au moins un polyphénol aromatique comprenant au moins un noyau aromatique porteur d'au moins deux fonctions hydroxyle en position méta l'une par rapport à l'autre, les deux positions ortho d'au moins une des fonctions hydroxyle étant non substituées, et - d'au moins un aldéhyde aromatique porteur d'au moins une fonction aldéhyde, comprenant au moins un noyau aromatique.\n<CLM>\1\tComposite (P1, P2) selon la revendication précédente, dans lequel le noyau aromatique du polyphénol aromatique est porteur de trois fonctions hydroxyle en position méta les unes par rapport aux autres.\n<CLM>\1\tComposite (P1, P2) selon l'une quelconque des revendications précédentes, dans lequel les deux positions ortho de chaque fonction hydroxyle sont non substituées.\n<CLM>\1\tComposite (P1, P2) selon l'une quelconque des revendications précédentes, dans lequel le reste du noyau aromatique du polyphénol aromatique est non substitué.\n<CLM>\1\tComposite (P1, P2) selon l'une quelconque des revendications précédentes, dans lequel le polyphénol aromatique comprend plusieurs noyaux aromatiques, au moins deux d'entre eux étant chacun porteur d'au moins deux fonctions hydroxyle en position méta l'une par rapport à l'autre, les deux positions ortho d'au moins une des fonctions hydroxyle d'au moins un noyau aromatique étant non substituées.\n<CLM>\1\tComposite (P1, P2) selon la revendication précédente, dans laquelle au moins un des noyaux aromatiques du polyphénol aromatique est porteur de trois fonctions hydroxyle en position méta les unes par rapport aux autres. 3051473 - 36 -\n<CLM>\1\tComposite (P1, P2) selon la revendication 5 ou 6, dans lequel les deux positions ortho de chaque fonction hydroxyle d'au moins un noyau aromatique sont non substituées.\n<CLM>\1\tComposite (P1, P2) selon l'une quelconque des revendications 5 à 7, dans 5 lequel les deux positions ortho de chaque fonction hydroxyle de chaque noyau aromatique sont non substituées.\n<CLM>\1\tComposite (P1, P2) selon l'une quelconque des revendications précédentes, dans lequel le ou chaque noyau aromatique du polyphénol aromatique est un noyau benzénique. 10\n<CLM>\1\tComposite (P1, P2) selon l'une quelconque des revendications précédentes, dans lequel le polyphénol aromatique est choisi dans le groupe constitué par le résorcinol, le phloroglucinol, le 2,2',4,4'-tétrahydroxydiphényl sulfide, la 2,2',4,4'- tétrahydroxybenzophénone, les résines pré-condensées à partir d'au moins un de ces polyphénols aromatiques et les mélanges de ces composés. 15\n<CLM>\1\tComposite (P1, P2) selon l'une quelconque des revendications précédentes, dans lequel le noyau aromatique de l'aldéhyde aromatique est porteur de la fonction aldéhyde.\n<CLM>\1\tComposite (P1, P2) selon l'une quelconque des revendications précédentes, dans lequel l'aldéhyde aromatique est un polyaldéhyde aromatique dans lequel le noyau 20 aromatique est porteur d'au moins deux fonctions aldéhydes.\n<CLM>\1\tComposite (P1, P2) selon l'une quelconque des revendications 1 à 12, dans lequel le noyau aromatique de l'aldéhyde aromatique est choisi dans le groupe constitué par un noyau benzénique et un noyau furanique, de préférence le noyau aromatique de l'aldéhyde aromatique est un noyau benzénique. 25\n<CLM>\1\tComposite (P1, P2) selon l'une quelconque des revendications 1 à 12, dans lequel l'aldéhyde aromatique est de formule générale (A): H (A) dans laquelle X comprend N, S ou O 30 R représente -H ou -CHO.\n<CLM>\1\tComposite (P1, P2) selon l'une quelconque des revendications 1 à 12, dans lequel l'aldéhyde aromatique est choisi dans le groupe constitué par le 1,2-benzène- 3051473 -37- dicarboxaldéhyde, le 1,3-benzène-dicarboxaldéhyde, le 1,4-benzène-dicarboxaldéhyde, le furfuraldéhyde, le 2,5-furanedicarboxaldéhyde et les mélanges de ces composés, de préférence l'aldéhyde aromatique est choisi parmi le 1,3-benzène-dicarboxaldéhyde, le 1,4benzène-dicarboxaldéhyde, le furfuraldéhyde, le 2,5-furanedicarboxaldéhyde et les 5 mélanges de ces composés, plus préférentiellement l'aldéhyde aromatique est le 1,4- benzène-dicarboxaldéhyde.\n<CLM>\1\tComposite (P1, P2) selon l'une quelconque des revendications précédentes, dans lequel la composition adhésive comprend au moins un latex d'élastomère insaturé.\n<CLM>\1\tComposite (P1, P2) selon la revendication précédente, dans lequel 10 l'élastomère insaturé du latex est un élastomère diénique, choisi de préférence dans le groupe constitué par les polybutadiènes, les copolymères de butadiène, les polyisoprènes, les copolymères d'isoprène, les terpolymères vinylpyridine-styrène-butadiène, les élastomères de type éthylène alpha oléfine, les élastomères polychloroprène (CR) et les mélanges de ces élastomères. 15\n<CLM>\1\tComposite (P1, P2) selon la revendication précédente, dans lequel l'élastomère de type éthylène alpha oléfine est choisi dans le groupe constitué par les copolymères d'éthylène-propylène (EPM), les copolymères d'éthylène-propylène-diène (EPDM) et les mélanges de ces copolymères.\n<CLM>\1\tComposite (P1, P2) selon l'une quelconque des revendications précédentes, 20 dans lequel la matrice élastomérique (16) comprend au moins un élastomère choisi dans le groupe constitué par un élastomère de type éthylène alpha oléfine, un élastomère nitrile hydrogéné (HNBR), un élastomère nitrile (NBR), un polyéthylène chlorosulfoné avec groupements alkyles (ACSM), un élastomère polychloroprène (CR), un polybutadiène (BR), un caoutchouc naturel (NR), un polyisoprène de synthèse (IR), un copolymère de butadiène- 25 styrène (SBR), un copolymère d'isoprène-butadiène (BIR), un copolymère d'isoprène- styrène (SIR), un copolymère de butadiène-styrène-isoprène (SBIR) et les mélanges de ces élastomères.\n<CLM>\1\tComposite (P1, P2) selon la revendication précédente, dans lequel la matrice élastomérique (16) comprend au moins un élastomère choisi dans le groupe constitué par 30 un élastomère de type éthylène alpha oléfine, un élastomère nitrile hydrogéné (HNBR), un élastomère polychloroprène (CR), un polybutadiène (BR), un caoutchouc naturel (NR), un copolymère de butadiène-styrène (SBR) et les mélanges de ces élastomères.\n<CLM>\1\tComposite (P1, P2) selon la revendication 19 ou 20, dans lequel l'élastomère de type éthylène alpha oléfine est choisi dans le groupe constitué par les copolymères d'éthylène-propylène (EPM), les copolymères d'éthylène-propylène-diène (EPDM) et les mélanges de ces copolymères. 3051473 - 38 -\n<CLM>\1\tComposite (P1, P2) selon l'une quelconque des revendications précédentes, dans lequel la matrice élastomérique comprend une charge renforçante.\n<CLM>\1\tComposite (P1, P2) selon l'une quelconque des revendications précédentes, dans lequel la matrice élastomérique comprend un sel métallique d'acide organique a, 13 5 insaturé.\n<CLM>\1\tComposite (P1, P2) selon l'une quelconque des revendications précédente, dans lequel l'élément de renfort (10) est non-métallique.\n<CLM>\1\tComposite (P1, P2) selon la revendication précédente, dans lequel l'élément de renfort non-métallique (10) comprend au moins un brin multifilamentaire de 10 monofilaments élémentaires (18).\n<CLM>\1\tComposite (P1, P2) selon la revendication 24 ou 25, dans lequel l'élément de renfort non-métallique (18) est réalisé dans un matériau choisi dans le groupe constitué par les matériaux textiles, les matériaux minéraux et les associations de ces matériaux.\n<CLM>\1\tComposite (P1, P2) selon l'une quelconque des revendications 24 à 26, dans 15 lequel l'élément de renfort non-métallique (18) est réalisé dans un matériau textile, de préférence choisi dans le groupe constitué par les polyesters, les polyamides, les polycétones, les alcools polyvinyliques, les celluloses et les associations de ces matériaux.\n<CLM>\1\tComposite (P1, P2) selon l'une quelconque des revendications précédentes, dans lequel la composition élastomérique de liaison comprend au moins un élastomère 20 choisi dans le groupe constitué par un élastomère de type éthylène alpha oléfine, un élastomère nitrile hydrogéné (HNBR), un élastomère nitrile (NBR), un polyéthylène chlorosulfoné avec groupements alkyles (ACSM), un élastomère polychloroprène (CR), un polybutadiène. (BR), un caoutchouc naturel (NR), un polyisoprène de synthèse (IR), un copolymère de butadiène-styrène (SBR), un copolymère d'isoprène-butadiène (BIR), un 25 copolymère d'isoprène-styrène (SIR), un copolymère de butadiène-styrène-isoprène (SBIR) et les mélanges de ces élastomères.\n<CLM>\1\tComposite (P1, P2) selon la revendication précédente, dans lequel l'élastomère de la composition élastomérique de liaison est choisi dans le groupe constitué par un élastomère de type éthylène alpha oléfine, un élastomère polychloroprène (CR), un 30 caoutchouc naturel (NR) et les mélanges de ces élastomères.\n<CLM>\1\tComposite (P1, P2) selon la revendication 28 ou 29, dans lequel l'élastomère de type éthylène alpha oléfine est choisi dans le groupe constitué par les copolymères d'éthylène-propylène (EPM), les copolymères d'éthylène-propylène-diène (EPDM) et les mélanges de ces copolymères. 3051473 - 39 -\n<CLM>\1\tComposite (P1, P2) selon l'une quelconque des revendications 28 à 30, dans lequel le ou les élastomères de la composition élastomérique de liaison est ou sont identiques au ou aux élastomères de la matrice élastomérique.\n<CLM>\1\tComposite (P1, P2) selon l'une quelconque des revendications précédentes, 5 dans lequel la couche élastomérique de liaison (16) forme une gaine autour de l'élément de renfort (10).\n<CLM>\1\tComposite (P1, P2) selon l'une quelconque des revendications 1 à 32, dans lequel la couche adhésive (14) revêt directement l'élément de renfort non-métallique (10).\n<CLM>\1\tComposite (P1, P2) selon l'une quelconque des revendications 1 à 32, dans 10 lequel la couche adhésive (14) revêt directement une composition de cohésion imprégnant l'élément de renfort non-métallique (18).\n<CLM>\1\tComposite (P1, P2) selon la revendication précédente, dans lequel la composition de cohésion est à base d'un produit de réaction d'au moins un isocyanate.\n<CLM>\1\tComposite (P1, P2) selon l'une quelconque des revendications précédentes, 15 formant une courroie de transmission de puissance.\n<CLM>\1\tComposite (P1, P2) selon la revendication précédente, comprenant une couche d'entrainement mécanique (22) agencée au contact du corps élastomérique (20), la couche d'entrainement mécanique étant pourvue de nervures (24).\n<CLM>\1\tComposite (P1, P2) selon la revendication précédente, dans lequel la couche 20 d'entrainement (22) est réalisée dans une composition élastomérique comprenant au moins un élastomère choisi dans le groupe constitué par un élastomère de type éthylène alpha oléfine, un élastomère nitrile hydrogéné (HNBR), un élastomère nitrile (NBR), un polyéthylène chlorosulfoné avec groupements alkyles (ACSM), un élastomère polychloroprène (CR), un polybutadiène (BR), un caoutchouc naturel (NR), un polyisoprène 25 de synthèse (IR), un copolymère de butadiène-styrène (SBR), un copolymère d'isoprène- butadiène (BIR), un copolymère d'isoprène-styrène (SIR), un copolymère de butadiènestyrène-isoprène (SBIR) et les mélanges de ces élastomères.\n<CLM>\1\tComposite (P1, P2) selon la revendication précédente, dans lequel l'élastomère de la composition élastomérique de la couche d'entrainement (22) est choisi 30 dans le groupe constitué par un élastomère de type éthylène alpha oléfine, un élastomère polychloroprène (CR), un polybutadiène (BR), un caoutchouc naturel (NR), un copolymère de butadiène-styrène (SBR) et les mélanges de ces élastomères.\n<CLM>\1\tComposite (P1, P2) selon la revendication 38 ou 39, dans lequel l'élastomère de type éthylène alpha oléfine est choisi dans le groupe constitué par les copolymères 35 d'éthylène-propylène (EPM), les copolymères d'éthylène-propylène-diène (EPDM) et les mélanges de ces copolymères. 3051473 -40-\n<CLM>\1\tProcédé de fabrication d'un composite (P1, P2), caractérisé en ce que le procédé comprend les étapes suivantes\n<CLM>\1\tagencer, à l'état cru, un empilement comportant, dans cet ordre : - une première couche élastomérique (26) réalisée dans un premier matériau 5 élastomérique, - au moins un élément de renfort (10) revêtu d'une couche adhésive (14) réalisée dans une composition adhésive, la couche adhésive (14) étant revêtue directement d'une couche élastomérique (16) de liaison réalisée dans une composition élastomérique de liaison, la composition adhésive comportant au 10 moins une résine phénol-aldéhyde à base : - d'au moins un polyphénol aromatique comprenant au moins un noyau aromatique porteur d'au moins deux fonctions hydroxyle en position méta l'une par rapport à l'autre, les deux positions ortho d'au moins une des fonctions hydroxyle étant non substituées, et 15 - d'au moins un aldéhyde aromatique porteur d'au moins une fonction aldéhyde, comprenant au moins un noyau aromatique, - une deuxième couche élastomérique (28) réalisée dans un deuxième matériau élastomérique,\n<CLM>\1\tmouler et réticuler l'empilement. 20\n<CLM>\1\tProcédé selon la revendication précédente, comprenant, préalablement à l'étape d'agencement de l'empilement, une étape d'imprégnation de l'élément de renfort (10) par une composition de cohésion.\n<CLM>\1\tProcédé selon la revendication 41 ou 42, comprenant, préalablement à l'étape d'agencement de l'empilement, une étape de revêtement de l'élément de renfort (10) 25 par la composition adhésive.\n<CLM>\1\tProcédé selon l'une quelconque des revendications 41 à 43, comprenant, préalablement à l'étape d'agencement de l'empilement, une étape de revêtement de la couche adhésive (14) directement par la composition élastomérique de liaison.\n<CLM>\1\tProcédé selon l'une quelconque des revendications 41 à 44, dans lequel on 30 revêt directement la couche adhésive (14) de la composition élastomérique de liaison par extrusion d'une gaine (16) de la composition élastomérique de liaison autour de l'élément de renfort (10) revêtu de la couche adhésive (14).\n<CLM>\1\tProcédé selon l'une quelconque des revendications 41 à 45, dans lequel chaque premier et deuxième matériau élastomérique comprend au moins un élastomère 35 choisi dans le groupe constitué par un élastomère de type éthylène alpha oléfine, un élastomère nitrile hydrogéné (HNBR), un élastomère nitrile (NBR), un polyéthylène 3051473 - 41 - chlorosulfoné avec groupements alkyles (ACSM), un élastomère polychloroprène (CR), un polybutadiène (BR), un caoutchouc naturel (NR), un polyisoprène de synthèse (IR), un copolymère de butadiène-styrène (SBR), un copolymère d'isoprène-butadiène (BIR), un copolymère d'isoprène-styrène (SIR), un copolymère de butadiène-styrène-isoprène (SBIR) 5 et les mélanges de ces élastomères.\n<CLM>\1\tProcédé selon la revendication précédente, dans lequel chaque premier et deuxième matériau élastomérique comprend au moins un élastomère choisi dans le groupe constitué par un élastomère de type éthylène alpha oléfine, un élastomère nitrile hydrogéné (HNBR) un élastomère polychloroprène (CR), un polybutadiène (BR), un caoutchouc naturel 10 (NR), un copolymère de butadiène-styrène (SBR) et les mélanges de ces élastomères.\n<CLM>\1\tProcédé selon la revendication 46 ou 47, dans lequel l'élastomère de type éthylène alpha oléfine est choisi dans le groupe constitué par les copolymères d'éthylène-propylène (EPM), les copolymères d'éthylène-propylène-diène (EPDM) et les mélanges de ces copolymères. 15\n<CLM>\1\tProcédé de fabrication d'une courroie de transmission de puissance (P1, P2) caractérisé en ce que le procédé comprend les étapes suivantes :\n<CLM>\1\tagencer, à l'état cru, un empilement comportant, dans cet ordre : une première couche élastomérique (26) réalisée dans un premier matériau élastomérique, 20 - au moins un élément de renfort (10) revêtu d'une couche adhésive (14) réalisée dans une composition adhésive, la couche adhésive (14) étant revêtue directement d'une couche élastomérique (16) de liaison réalisée dans une composition élastomérique de liaison, la composition adhésive comportant au moins une résine phénol-aldéhyde à base : 25 - d'au moins un polyphénol aromatique comprenant au moins un noyau aromatique porteur d'au moins deux fonctions hydroxyle en position méta l'une par rapport à l'autre, les deux positions ortho d'au moins une des fonctions hydroxyle étant non substituées, et - d'au moins un aldéhyde aromatique porteur d'au moins une fonction 30 aldéhyde, comprenant au moins un noyau aromatique, une deuxième couche élastomérique (28) réalisée dans un deuxième matériau élastomérique, - une troisième couche élastomérique d'entrainement mécanique (22) agencée au contact de la deuxième couche élastomérique (28) réalisée dans un troisième 35 matériau élastomérique,\n<CLM>\1\tmouler et réticuler l'empilement.